(57)【要約】【課題】４３０〜４８０ｎｍの波長域の励起光によって発光し、励起停止後も発光する蓄光性蛍光体を提供する。【解決手段】本実施形態の蓄光性蛍光体は、組成式Ｓｒ1-aＭｇbＺｎCＡｌ2Ｏ4;ＥｕdＭe（式中、ａ、ｂ、ｃ、ｄ及びｅは、それぞれ０．０５≦ａ≦０．８、０．０１≦ｂ＜０．１、０≦ｃ≦０．２、０≦ｄ≦０．２、０≦ｅ≦０．１５であり、Ｍは、ジスプロシウム、サマリウム、ランタニウム、プラセオジム、テルビウム、ホルミウム、ツリウム、ルテチウム、イッテルビウム、エルビウム、ガドリニウム、ネオジム及びセリウムからなる群より選ばれる少なくとも一種の元素を示す。）で表され、４３０〜４８０ｎｍの波長域の励起光によって発光する。【選択図】なし【特許請求の範囲】
【請求項１】
下記組成式（１）：
Ｓｒ1-aＭｇbＺｎcＡｌ2Ｏ4;ＥｕdＭe・・・（１）
（式（１）中、ａ、ｂ、ｃ、ｄ及びｅは、それぞれ０．０５≦ａ≦０．８、０．０１≦ｂ＜０．１、０≦ｃ≦０．２、０≦ｄ≦０．２、０≦ｅ≦０．１５であり、Ｍは、ジスプロシウム（Ｄｙ）、サマリウム（Ｓｍ）、ランタニウム（Ｌａ）、プラセオジム（Ｐｒ）、テルビウム（Ｔｂ）、ホルミウム（Ｈｏ）、ツリウム（Ｔｍ）、ルテチウム（Ｌｕ）、イッテルビウム（Ｙｂ）、エルビウム（Ｅｒ）、ガドリニウム（Ｇｄ）、ネオジム（Ｎｄ）及びセリウム（Ｃｅ）からなる群より選ばれる少なくとも一種の元素を示す。）で表され、４３０〜４８０ｎｍの波長域の励起光によって発光する、蓄光性蛍光体。
【請求項２】
４６０ｎｍの光源で励起し、励起停止から１０分後の残光輝度が３００ｍｃｄ／ｍ2以上である、請求項１に記載の蓄光性蛍光体。
【請求項３】
Ｓｒ0.90Ｍｇ0.04Ａｌ2Ｏ4;Ｅｕ0.04Ｄｙ0.02で表される、請求項１又は２に記載の蓄光性蛍光体。
【請求項４】
Ｓｒ0.90Ｍｇ0.05Ａｌ2Ｏ4;Ｅｕ0.04Ｄｙ0.02で表される、請求項１又は２に記載の蓄光性蛍光体。
【請求項５】
Ｓｒ0.89Ｍｇ0.04Ａｌ2Ｏ4;Ｅｕ0.04Ｄｙ0.02で表される、請求項１又は２に記載の蓄光性蛍光体。
【請求項６】
Ｓｒ0.90Ｍｇ0.05Ｚｎ0.05Ａｌ2Ｏ4;Ｅｕ0.035Ｄｙ0.025で表される、請求項１又は２に記載の蓄光性蛍光体。
【請求項７】
Ｓｒ0.905Ｍｇ0.04Ａｌ2Ｏ4;Ｅｕ0.01Ｄｙ0.03で表される、請求項１又は２に記載の蓄光性蛍光体。
【請求項８】
請求項１〜７のいずれか一項に記載の蓄光性蛍光体の製造方法であって、
ストロンチウム元素を含む原料と、マグネシウム元素を含む原料と、アルミナと、必要に応じてユーロピウム元素を含む原料と、必要に応じて、ジスプロシウム、サマリウム、ランタニウム、プラセオジム、テルビウム、ホルミウム、ツリウム、ルテチウム、イッテルビウム、エルビウム、ガドリニウム、ネオジム及びセリウムからなる群より選ばれる少なくとも一種の元素を含む原料と、必要に応じて亜鉛元素を含む原料と、を混合して混合物を得る工程と、前記混合物を１２００℃〜１７００℃の範囲で焼成する工程とを含む、製造方法。
【請求項９】
前記混合物を得る工程において、酸化ホウ素をも混合する、請求項８に記載の蓄光性蛍光体の製造方法。
【請求項１０】
前記各原料が、均一に微細化した原料である、請求項８又は９に記載の蓄光性蛍光体の製造方法。
【請求項１１】
請求項１〜７のいずれか一項に記載の蓄光性蛍光体を含む、蓄光性製品。
【発明の詳細な説明】
【技術分野】
【０００１】
本発明は、４３０〜４８０ｎｍの波長域の励起光によって発光し、励起停止後も発光する蓄光性蛍光体、該蓄光性蛍光体を含んでなる蓄光性製品、及び蓄光性蛍光体の製造方法に関する。
【背景技術】
【０００２】
蛍光体の中でも、光の励起後も発光が可能であり、残光時間の長いものは蓄光性蛍光体（蓄光性材料）として知られている。このような蓄光性蛍光体は、災害、停電時においても誘導標識や照明としての機能があるため、安全、安心な社会を構築するための材料として期待されている。
【０００３】
これまでに長残光を示す蓄光性材料としては、ＳｒＡｌ2Ｏ4を母結晶とすると共に、賦活剤としてユーロピウムを、共賦活剤としてセリウム、プラセオジム、ネオジム、サマリウム、テルビウム、ジスプロシウム、ホルミウム、エルビウム、ツリウム、イッテルビウム、ルテチウムからなる群の少なくとも１つ以上の元素をそれぞれ特定量で含む、緑色発光を示すアルミン酸塩が知られている（特許文献１）。また、屋外での使用に適合した残光強度（本実施形態では、残光輝度とも称す）を有する蓄光性材料としては、マグネシウム又はカルシウムが添加された（Ｓｒ1-a-b-x-yＭｇaＢａbＥｕxＤｙy）Ａｌ2Ｏ4（ａは０．０２≦ａ≦０．１であり、ｂは０．０３≦ｂ≦０．１５であり、ｘは０．００１≦ｘ≦０．０４であり、ｙは、０．００４≦ｙ≦０．０５であり、（ａ＋ｂ）は０．０８≦（ａ＋ｂ）≦０．２である）が知られている（特許文献２）。更に、高温における残光強度を有する蓄光性蛍光体としては、リチウム、ナトリウムやカリウムなどのアルカリ金属元素を少量含む材料が知られている（特許文献３）。
【先行技術文献】
【特許文献】
【０００４】
【特許文献１】特許第２５４３８２５号公報
【特許文献２】国際公開第２０１１／１５５４２８号
【特許文献３】特許第４９３２１８９号公報
【発明の概要】
【発明が解決しようとする課題】
【０００５】
近年、省エネルギーの観点からＬＥＤ照明技術が開発されてきているが、ＬＥＤ照明による白色光は、従来の赤、青及び緑の混合した三派長蛍光体と異なり、ＹＡＧ（セレン蛍光体）を４６０ｎｍ付近の波長域のブルーＬＥＤ光源で励起する方法が主流である。従って、ブルーＬＥＤを中心とした光源を効率よく吸収可能な蛍光体が必要不可欠である。
【０００６】
しかしながら、特許文献１に記載のアルミン酸塩の蛍光体は、４３０〜４８０ｎｍの波長域での光吸収が小さいため、発光輝度及び残光強度が十分でない。また、特許文献２及び３に記載の蓄光性材料においても、４３０〜４８０ｎｍの波長域での光吸収が小さく、ＬＥＤ照明に用いることが困難である。
【０００７】
そこで、本発明は、上記課題に鑑みてなされたものであり、４３０〜４８０ｎｍの波長域の励起光によって発光し、励起停止後も発光する蓄光性蛍光体、該蓄光性蛍光体を含んでなる蓄光性製品、及び蓄光性蛍光体の製造方法を提供することにある。
【課題を解決するための手段】
【０００８】
本発明者らは、上記の課題を解決するために鋭意検討した結果、特定の組成式を有する蓄光性材料が、４３０〜４８０ｎｍの波長域の光源により励起することで発光し、好ましくは高輝度な白色発光を示し、励起停止後も発光し続け、好ましくは高輝度で発光し続けることを見出し、本発明を完成するに至った。
【０００９】
本発明の蓄光性材料は、従来の蓄光性蛍光体のＬＥＤ光源に対する吸収に関する欠点を解消でき、下記組成式（１）：
【００１０】
Ｓｒ1-aＭｇbＺｎcＡｌ2Ｏ4;ＥｕdＭe
で表され、４３０〜４８０ｎｍの波長域の励起光によって発光する、蓄光性蛍光体である。ここで、式（１）中、ａ、ｂ、ｃ、ｄ及びｅは、それぞれ０．０５≦ａ≦０．８、０．０１≦ｂ＜０．１、０≦ｃ≦０．２、０≦ｄ≦０．２、０≦ｅ≦０．１５であり、Ｍは、ジスプロシウム（Ｄｙ）、サマリウム（Ｓｍ）、ランタニウム（Ｌａ）、プラセオジム（Ｐｒ）、テルビウム（Ｔｂ）、ホルミウム（Ｈｏ）、ツリウム（Ｔｍ）、ルテチウム（Ｌｕ）、イッテルビウム（Ｙｂ）、エルビウム（Ｅｒ）、ガドリニウム（Ｇｄ）、ネオジム（Ｎｄ）及びセリウム（Ｃｅ）、からなる群より選ばれる少なくとも一種の元素を示す。なお、Ｓｒはストロンチウム、Ｍｇはマグネシウム、Ｚｎは亜鉛、Ａｌはアルミニウム、Ｅｕはユーロピウム、Ｏは酸素を示す。
【００１１】
４６０ｎｍの光源で励起した場合の、該蓄光性蛍光体の蛍光強度（本実施形態では、蛍光輝度とも称す）は、３５０ｃｄ／ｍ2以上であることが好ましい。
【００１２】
該蓄光性蛍光体は、４６０ｎｍの光源で励起し、励起停止から１０分後の残光強度が３００ｍｃｄ／ｍ2以上であることが好ましい。
【００１３】
該蓄光性蛍光体の組成式（１）は、Ｓｒ0.90Ｍｇ0.04Ａｌ2Ｏ4;Ｅｕ0.04Ｄｙ0.02で表されることが好ましい。
【００１４】
該蓄光性蛍光体の組成式（１）は、Ｓｒ0.90Ｍｇ0.05Ａｌ2Ｏ4;Ｅｕ0.04Ｄｙ0.02で表されることが好ましい。
【００１５】
該蓄光性蛍光体の組成式（１）は、Ｓｒ0.89Ｍｇ0.04Ａｌ2Ｏ4;Ｅｕ0.04Ｄｙ0.02で表されることが好ましい。
【００１６】
該蓄光性蛍光体の組成式（１）は、Ｓｒ0.90Ｍｇ0.05Ｚｎ0.05Ａｌ2Ｏ4;Ｅｕ0.035Ｄｙ0.025で表されることが好ましい。
【００１７】
該蓄光性蛍光体の組成式（１）は、Ｓｒ0.905Ｍｇ0.04Ａｌ2Ｏ4;Ｅｕ0.01Ｄｙ0.03で表されることが好ましい。
【００１８】
また、本発明者らは、ストロンチウム元素を含む原料と、マグネシウム元素を含む原料と、アルミナと、必要に応じてユーロピウム元素を含む原料と、必要に応じて、ジスプロシウム、サマリウム、ランタニウム、プラセオジム、テルビウム、ホルミウム、ツリウム、ルテチウム、イッテルビウム、エルビウム、ガドリニウム、ネオジム及びセリウムからなる群より選ばれる少なくとも一種の元素とを含む原料と、必要に応じて亜鉛元素を含む原料と、を混合して混合物を得る工程と、前記混合物を１２００℃〜１７００℃の範囲で焼成する工程とを含む、蓄光性蛍光体の製造方法が、特に、本発明の蓄光性材料を好適に得られる製造方法であることを見出し、本発明を完成するに至った。
【００１９】
該蓄光性蛍光体の製造方法では、前記混合に際し、酸化ホウ素も混合することが好ましい。
【００２０】
該蓄光性蛍光体の製造方法では、各原料として、均一に微細化した原料を用いることが好ましい。
【００２１】
本発明の蓄光性製品は、本発明の蓄光性蛍光体を含む。
【発明を実施するための形態】
【００２２】
（蓄光性蛍光体）
本実施形態の一実施形態の蓄光性蛍光体は、下記組成式（１）：
Ｓｒ1-aＭｇbＺｎcＡｌ2Ｏ4;ＥｕdＭe・・・（１）
で表される。この蓄光性蛍光体は、酸化物系の蛍光体である。
【００２３】
式（１）中、Ｍは、トラップ準位の形成の点から、ジスプロシウム（Ｄｙ）、サマリウム（Ｓｍ）、ランタニウム（Ｌａ）、プラセオジム（Ｐｒ）、テルビウム（Ｔｂ）、ホルミウム（Ｈｏ）、ツリウム（Ｔｍ）、ルテチウム（Ｌｕ）、イッテルビウム（Ｙｂ）、エルビウム（Ｅｒ）、ガドリニウム（Ｇｄ）、ネオジム（Ｎｄ）及びセリウム（Ｃｅ）からなる群より選ばれる少なくとも一種の元素を示す。Ｍで示される元素は、好ましくは、良好な蛍光強度及び残光特性を有することから、ジスプロシウム（Ｄｙ）である。
【００２４】
式（１）中、Ｓｒの組成比であるａは、良好な蛍光強度及び残光特性を有する点から、０．０５≦ａ≦０．８であり、好ましくは０．０６≦ａ≦０．３であり、より好ましくは０．０７≦ａ≦０．２である。また、定比組成からの欠損を導入することで残光強度や残光時間を長くすることができるため、（ｂ＋ｃ＋ｄ＋ｅ）＜ａ≦０．１８であることが好ましく、（ｂ＋ｃ＋ｄ＋ｅ）＜ａ≦０．１６であることがより好ましく、（ｂ＋ｃ＋ｄ＋ｅ）＜ａ≦０．１５であることが更に好ましく、（ｂ＋ｃ＋ｄ＋ｅ）＜ａ≦０．１３であることが更により好ましい。
【００２５】
Ｍｇの組成比であるｂは、０．０１≦ｂ＜０．１であり、ＭｇをＳｒサイトに固溶させことでバンドギャップを制御し、優れた残光強度が得られる点から、好ましくは０．０３≦ｂ≦０．０９であり、より好ましくは０．０４５≦ｂ≦０．０８であり、更に好ましくは０．０５≦ｂ≦０．０７である。Ｍｇの組成比は、定比に対して過剰であると優れた残光特性が得られるため好ましく、この場合、ａ＜（ｂ＋ｃ＋ｄ＋ｅ）であるか、又はａ＜（ｂ＋ｃ＋ｄ＋ｅ）であり、かつ、ｃ＜ｂである。また、Ｍｇの組成比は、定比に対して欠損であると優れた蛍光強度が得られるため好ましく、この場合、ａ＞（ｂ＋ｃ＋ｄ＋ｅ）であるか、又はａ＞（ｂ＋ｃ＋ｄ＋ｅ）であり、かつ、ｃ＜ｂである。
【００２６】
Ｚｎの組成比であるｃは０≦ｃ≦０．２であるが、好ましくは０．０１≦ｃ≦０．１５であり、より好ましくは０．０２≦ｃ≦０．１であり、ＭｇサイトをＳｒとＺｎに固溶させことで母結晶のバンドギャップを制御し、優れた残光強度が得られる点から、更に好ましくは０．０２≦ｃ≦０．０８であり、更により好ましくは０．０３≦ｃ≦０．０６であり、より更により好ましくは０．０４≦ｃ≦０．０５である。Ｚｎの組成比は、定比に対して過剰であると優れた残光特性が得られるため好ましく、この場合、ａ＜（ｂ＋ｃ＋ｄ＋ｅ）であるか、又はａ＜（ｂ＋ｃ＋ｄ＋ｅ）であり、かつ、ｄ＜ｂである。また、Ｚｎの組成比は、定比に対して欠損であると優れた残光特性が得られるため好ましく、この場合、ａ＞（ｂ＋ｃ＋ｄ＋ｅ）であるか、又はａ＞（ｂ＋ｃ＋ｄ＋ｅ）であり、かつ、ｄ＞ｂである。
【００２７】
本実施形態では、ＭｇとＺｎを両方含むと、高い残光強度と同時に長残光を有する蓄光性蛍光体が得られるため好ましい。この場合、欠損を有する蓄光性蛍光体であることがより好ましい。
【００２８】
本実施形態では、次の数式（２）により求められる残光輝度の減衰率は、用途に応じて特に限定されないが、特に長い時間発光が必要な用途では、４６％以上が好ましく、４７％以上がより好ましく、４８％以上が更に好ましい。上限は特に限定されないが、１００％であることが好ましく、１００％未満であってもよく、６０％以下であってもよく、５５％以下であってもよい。減衰率が前記範囲であれば、優れた残光強度と共に長残光を有する蓄光性蛍光体が得られるため好ましい。
【００２９】
残光輝度の減衰率（％）＝（１０分後の残光輝度／５分後の残光輝度）×１００・・・（２）
ここで、５分後及び１０分後の残光強度は、蓄光性蛍光体を暗所で１時間放置後、光源を用いて４６０ｎｍの波長で１分間励起した後、励起を停止し、その５分後及び１０分後の残光強度を示す。
【００３０】
Ｅｕの組成比であるｄは、良好な輝度を有する点から、０≦ｄ≦０．２であるが、コストや励起後の残光強度を高くする点から、好ましくは０．００５≦ｄ≦０．１５であり、より好ましくは０．０１≦ｄ≦０．１であり、更に好ましくは０．０２≦ｄ≦０．０８であり、更により好ましくは０．０３≦ｄ≦０．０７であり、より更により好ましくは０．０３５≦ｄ≦０．０６であり、最も好ましくは０．０４≦ｄ≦０．０５である。
【００３１】
Ｍの組成比であるｅは、０≦ｅ≦０．１５であり、好ましくは０．００１≦ｅ≦０．１であり、より好ましくは０．００５≦ｅ≦０．０７であり、トラップ準位を制御し残光時間を長くする観点から、更に好ましくは０．０１≦ｅ≦０．０６であり、更により好ましくは０．０１５≦ｅ≦０．０５であり、より更により好ましくは０．０２≦ｅ≦０．０４である。
【００３２】
式（１）中、ａ、ｂ、ｃ、ｄ及びｅは、定比組成からの欠損を導入することでも残光強度や残光時間を長くすることができることから、（ｂ＋ｃ＋ｄ＋ｅ）＜ａであることが好ましく、０＜ａ−（ｂ＋ｃ＋ｄ＋ｅ）≦０．１５であることがより好ましく、０．００５≦ａ−（ｂ＋ｃ＋ｄ＋ｅ）≦０．１３であることが更に好ましく、０．００７≦ａ−（ｂ＋ｃ＋ｄ＋ｅ）≦０．１であることが更により好ましく、０．０１≦ａ≦０．０５であることがより更により好ましい。
【００３３】
式（１）中、ａ、ｂ、ｃ、ｄ及びｅは、定比組成からの過剰を導入することでも残光強度や残光時間を長くすることができることから、ａ＜（ｂ＋ｃ＋ｄ＋ｅ）であることが好ましく、０＜（ｂ＋ｃ＋ｄ＋ｅ）−ａ≦０．３であることがより好ましく、０．００５≦（ｂ＋ｃ＋ｄ＋ｅ）−ａ≦０．２であることが更に好ましく、０．０１≦（ｂ＋ｃ＋ｄ＋ｅ）−ａ≦０．１５であることが更により好ましく、０．０２≦（ｂ＋ｃ＋ｄ＋ｅ）−ａ≦０．１がより更により好ましく、０．０２１≦（ｂ＋ｃ＋ｄ＋ｅ）−ａ≦０．０２３であることが最も好ましい。
【００３４】
本実施形態の蓄光性蛍光体の蛍光強度は、用途に応じて特に限定されないが、４６０ｎｍの励起による蛍光強度が３５０ｃｄ／ｍ2以上であることが好ましく、４００ｃｄ／ｍ2以上であることがより好ましく、高輝度を有する蛍光体として用いることができることから、４５０ｃｄ／ｍ2以上であることがより好ましい。
【００３５】
本実施形態の蓄光性蛍光体の、４６０ｎｍの光源で励起し、励起停止から１０分後の残光強度は、用途に応じて特に限定されないが、３００ｍｃｄ／ｍ2以上であることが好ましく、３５０ｍｃｄ／ｍ2以上であることがより好ましい。また、その残光強度は、災害、停電時や消灯後においても優れた残光強度を有する誘導標識や照明として用いることができることから、４００ｍｃｄ／ｍ2以上であることがさらに好ましく、よりさらに好ましくは、４５０ｍｃｄ／ｍ2以上である。
【００３６】
本実施形態では、組成式Ｓｒ0.90Ｍｇ0.04Ａｌ2Ｏ4;Ｅｕ0.04Ｄｙ0.02で表される蓄光性蛍光体が、高輝度であるため好ましい。
【００３７】
本実施形態では、組成式Ｓｒ0.90Ｍｇ0.05Ａｌ2Ｏ4;Ｅｕ0.04Ｄｙ0.02で表される蓄光性蛍光体が、比較的輝度が高く、かつ、励起停止後も適度な輝度で発光し続けるため好ましい。
【００３８】
本実施形態では、組成式Ｓｒ0.89Ｍｇ0.04Ａｌ2Ｏ4;Ｅｕ0.04Ｄｙ0.02で表される蓄光性蛍光体が、高輝度であり、かつ、励起停止後も極めて高い輝度で発光し続ける長残光特性を有するため好ましく、該蓄光性蛍光体が、γ-アルミナを用いて得られた蛍光体であることが、より好ましい。
【００３９】
本実施形態では、組成式Ｓｒ0.90Ｍｇ0.05Ｚｎ0.05Ａｌ2Ｏ4;Ｅｕ0.035Ｄｙ0.025で表される蓄光性蛍光体が、高輝度であり、かつ、励起停止後も極めて高い輝度で発光し続ける長残光特性を有するため好ましく、該蓄光性蛍光体が、γ-アルミナを用いて得られた蛍光体であることが、より好ましい。
【００４０】
本実施形態では、組成式Ｓｒ0.905Ｍｇ0.04Ａｌ2Ｏ4;Ｅｕ0.01Ｄｙ0.03で表される蓄光性蛍光体が、励起停止後において極めて高い輝度で発光し続ける長残光特性を有するため好ましい。
【００４１】
（蓄光性蛍光体の製造方法）
本実施形態の蓄光性蛍光体の製造方法は、ストロンチウム元素を含む原料と、マグネシウム元素を含む原料と、アルミナ（酸化アルミニウム）と、必要に応じてユーロピウム元素を含む原料と、必要に応じて、ジスプロシウム、サマリウム、ランタニウム、プラセオジム、テルビウム、ホルミウム、ツリウム、ルテチウム、イッテルビウム、エルビウム、ガドリニウム、ネオジム及びセリウムからなる群より選ばれる少なくとも一種の元素を含む原料と、必要に応じて亜鉛元素を含む原料と、を混合して混合物を得る工程と、その混合物を１２００℃〜１７００℃の範囲で焼成する工程とを含むものである。
【００４２】
本実施形態の蓄光性蛍光体は、特に限定されないが、後述する溶媒を用いない乾式混合や、溶媒を用いた湿式混合などによって製造することができる。蓄光性蛍光体を作製するためには、上記各原料として、無機材料及び金属有機化合物を先駆体（前駆体）に用いることが可能である。無機材料としては、例えば、金属炭酸塩、金属酸化物、金属水酸化物及び／又は金属水酸化酸化物が挙げられる。また、上記各原料としては、適宜乳鉢や、遊星ボールミル、ビーズミル、ハンマーミル、ジェットミル、ローラーミルなどの粉砕機で均一に微細化（ナノサイズ化）した原料を用いることが、高結晶化の点から好ましい。各原料を混合することで、蓄光性蛍光体の原料である混合物を得ることができる。なお、原料の均一性を表す指標としては、下記の数式（３）を用いることができる。
【００４３】
均一性  ＝  ΣＸｉ｜Ｄ５０−Ｄｉ｜／Ｄ５０ΣＸｉ・・・（３）
ここで、Ｘｉは粒子ｉのヒストグラム値、Ｄ５０は体積基準のメジアン径、Ｄｉは粒子ｉの体積基準径を示す。該指標では値が大きくなるほど分布が広いことを示す。
【００４４】
上記各原料の上記数式（３）で示される均一性は、通常０．４０以下、好ましくは０．３０以下、より好ましくは、０．２７以下、さらに好ましくは０．２５以下である。
【００４５】
また、微細化の観点から、体積統計値での中位径Ｄ５０が０．０１〜１μｍの範囲であることが好ましい。体積統計値での中位径Ｄ５０は、たとえば、レーザー回折・散乱法により求めることができる。
【００４６】
また、金属有機化合物溶液を所定比に混合したものや、多段階で焼成して合成した金属酸化物を原料として用いることが、より多くナノ粒子を含む原料となり、金属組成の制御、高結晶性材料合成の観点から好ましい。
【００４７】
蓄光蛍光体の合成では、合成反応中の高結晶化及び金属組成制御とともに混合原子価をもつＥｕの価数を制御することも重要である。原料として無機材料と金属有機化合物を混合した前駆体原料は、焼成過程でカーボンの生成によるＥｕ2+の生成を促進するなどの効果から有効である。還元反応には、水素を含むＡｒ（アルゴン）ガス、Ｎ2（窒素）ガスなどを用いることが好ましく、材料中にカーボンや有機材料を含ませることも有効である。
【００４８】
上記材料を混合するに際し、酸化ホウ素をも混合することが、４３０〜４８０ｎｍの波長域の励起光によって励起停止後も高輝度に発光する蓄光性蛍光体を好適に得られることから、好ましい。酸化ホウ素の混合物中での含有量は、本発明の効果を奏する限り特に限定されないが、全原料（混合物）１００質量％に対して、０.１〜１０質量％であることが好ましく、１〜５質量％であることがより好ましい。
【００４９】
酸化アルミニウムとしては、例えば、α−アルミナ、γ−アルミナ及び水酸化酸化アルミニウムなどが挙げられる。これらの中では、特に、γ−アルミナ（γ−酸化アルミニウム）を原料として用いて焼成した場合、輝度が比較的高く、より長残光な蛍光体が得られるため好ましい。酸化アルミニウムは１種を単独で又は２種以上を組み合わせて用いられる。
【００５０】
また、金属有機化合物としては、例えば、金属有機酸塩、β−ジケトナート、金属アルコキシド、金属酢酸塩、金属２−エチルヘキサン酸塩、金属アセチルアセトナート、金属ナフテン酸塩などが挙げられるが、溶媒に溶解する金属有機化合物であれば、特に制限なく用いることができる。金属有機化合物は１種を単独で又は２種以上を組み合わせて用いられる。
【００５１】
溶媒は、金属有機化合物を溶解する溶媒であれば特に限定されないが、メタノール、エタノール、プロパノール、ブタノール、ヘキサノール、ヘプタノール、酢酸エチル、酢酸ブチル、トルエン、キシレン、ベンゼン、アセチルアセトナート、エチレングリコール、水などが好ましい。また、溶媒等に解けない金属を含む化合物、例えば、金属オレイン酸塩、金属ステアリン酸塩などの固体材料も、先駆体として用いることができる。
【００５２】
このように各原料を混合する方法が、溶媒を用いた湿式混合の場合、その後に溶媒を除去するために、本実施形態の製造方法は、混合物を乾燥する工程を有してもよい。また、金属を含む金属有機化合物や硝酸塩を原料に用いた場合、本実施形態の製造方法は、混合する工程の後に、５００℃以下の温度において溶媒及び有機成分の除去を行う工程を有していてもよい。
【００５３】
次いで、得られた混合物を、１２００℃以上、好ましくは１２００℃以上１８００℃以下、より好ましくは、高結晶成長とＥｕ価数制御の点から、１４００℃以上１７００℃以下で焼成する工程を経ることで、蓄光性蛍光体を得ることができる。本実施形態では、温度を多段階で変化させながら混合物を焼成する工程を含むことが好ましい。このように温度を多段階で変化させた焼成は、それによって分解蒸発による組成ずれや不純物相の生成がより有効かつ確実に防止されるので、長残光特性を得る上で望ましい。なお、各温度での焼成の間において、被焼成体の粉砕、混合、及び錠剤成形(加圧成形)を行うと、組成ずれや不純物相の生成をより有効且つ確実に防止する上でより望ましいが、各温度での焼成の間において、被焼成体の粉砕や錠剤成形(加圧成形)を行うことなく、温度を多段階で変化させた焼成を行っても長残光特性を得る上で有効である。
【００５４】
焼成工程終了後に、あるいは、温度を多段階で変化させた焼成においては、いずれかの焼成工程の後に、好ましくは最後の焼成工程の後に、被焼成体（蛍光体）を適宜の形状に成型して焼結成型体(蓄光性製品)を得ることができる。また、得られた焼結成型体を適宜微粉化して、微粉状の蓄光性蛍光体を得ることもできる。
【００５５】
該微粉状の蓄光性蛍光体は、固体状バインダーや液状媒体等と共に種々の物体表面に塗布したり、プラスチックス、ゴム、塩化ビニール、合成樹脂又はガラス等と混合して、各色の蓄光性成型体、好ましくは赤色蓄光性成型体や、蛍光膜などとすることもできる。
【００５６】
本実施形態によれば、４３０〜４８０ｎｍの波長域の光源により励起することで発光すると共に、励起停止後も蓄光特性を有する蓄光性蛍光体、該蓄光性蛍光体を含んでなる蓄光性製品、及び蓄光性蛍光体の製造方法を提供することができる。
【００５７】
そのため、本実施形態の蓄光性蛍光体は、省エネルギーのＬＥＤ照明技術に好適に適用でき、災害、停電時や消灯後においても誘導標識や照明としての機能を保持することが可能である。その結果、本実施形態の蓄光性蛍光体は、安全、安心な社会に資する優れた白色発光照明装置用の蛍光体として用いることができる。
【００５８】
本実施形態によれば、特に、ブルーＬＥＤの波長である４６０ｎｍ付近の励起光源で高輝度を示し、かつ励起光源を停止後も高輝度、長残光を示す。そのため、４６０ｎｍの励起光源が必要な従来型のＬＥＤに用いられているＹＡＧ（セレン系蛍光体）に比べて、広い用途への利用も可能である。例えば、励起時において高い輝度を示し、停電時においても発光するため、安全な避難誘導が行える照明器具への展開が可能である。
【００５９】
更に、本実施形態の蓄光性蛍光体を種々の物品の表面に塗布したり、プラスチックス、ゴム、塩化ビニール、合成樹脂又はガラス等に混合したりして、成型体又は蛍光膜とすることにより、道路標識、視認表示、装飾品、レジャー用品、時計、ＯＡ機器、教育機器、安全標識及び建築材等に利用することができる。また、本実施形態の蓄光性蛍光体を蛍光ランプの蛍光膜として用いることで、残光性の優れた蛍光ランプとして使用することができる。
【００６０】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【実施例】
【００６１】
以下、本発明の特徴を実施例に基づいて、さらに詳しく説明する。なお、以下の説明は、本発明の理解を容易にするためのものであり、これに制限されるものではない。すなわち、本発明の技術思想に基づく変形、実施態様、他の例は、本発明に含まれるものである。
【００６２】
＜試験方法＞
（１）蛍光強度（輝度、ｃｄ／ｍ2）及び残光強度（輝度、ｍｃｄ／ｍ2）の測定
得られた試料の蛍光強度は、朝日分光（株）社製の光源（製品名「ＭＡＸ−３０２」)を用いて４６０ｎｍの波長で励起して、（株）トプコン社製の輝度計（製品名「ＳＲ−ＵＡ１」）で測定した。
残光強度の測定では、まず、暗所で１時間放置後、朝日分光（株）社製の光源（製品名「ＭＡＸ-３０２」）を用いて４６０ｎｍの波長で１分間励起した後、励起を停止した。そして、その５分後及び１０分後の残光強度を（株）トプコン社製の輝度計（製品名「ＳＲ−ＵＡ１」）で測定した。
【００６３】
＜原料＞
蓄光性蛍光体の合成に際して、以下の原料（試薬）を用いた。
（１）炭酸ストロンチウム（（株）レアメタリック社製、純度：９９．９％)
（２）α−酸化アルミニウム（（株）レアメタリック社製、純度：９９．９％)
（３）γ−酸化アルミニウム（（株）レアメタリック社製、純度：９９．９９％)
（４）酸化マグネシウム（（株）レアメタリック社製、純度：９９．９９％)
（５）酸化ユウロピウム（（株）レアメタリック社製、純度：９９．９９％)
（６）酸化ジスプロシウム（（株）レアメタリック社製、純度：９９．９％)
（７）酸化ホウ素（（株）高純度化学研究所製、純度：９９．９％)
【００６４】
（８）酸化イットリウム（（株）レアメタリック社製、純度：９９．９％)
（９）酸化ランタン（（株）レアメタリック社製、純度：９９．９％)
（１０）酸化セリウム（（株）レアメタリック社製、純度：９９．９％)
（１１）酸化プラセオジム（（株）レアメタリック社製、純度：９９．９％)
（１２）酸化ネオジム（（株）レアメタリック社製、純度：９９．９％)
（１３）酸化サマリウム（（株）レアメタリック社製、純度：９９．９％)
（１４）酸化ガドリニウム（（株）レアメタリック社製、純度：９９．９％)
【００６５】
（１５）酸化テルビウム（（株）レアメタリック社製、純度：９９．９％)
（１６）酸化ホルミウム（（株）レアメタリック社製、純度：９９．９％)
（１７）酸化エルビウム（（株）レアメタリック社製、純度：９９．９％)
（１８）酸化ツリウム（（株）レアメタリック社製、純度：９９．９％)
（１９）酸化イッテルビウム（（株）レアメタリック社製、純度：９９．９％)
（２０）酸化ルテチウム（（株）レアメタリック社製、純度：９９．９％)
【００６６】
（実施例１）
Ｓｒ0.90Ｍｇ0.03Ａｌ2Ｏ4;Ｅｕ0.04Ｄｙ0.02の組成比になるように上記各原料を秤量し、さらに、酸化ホウ素を全原料１００質量％に対して１．２５質量％になるように該原料に添加して、自動乳鉢を用いて２時間混合して混合物の粉末を得た。なお、酸化アルミニウムとしては、α−アルミナを用いた。また、上記各原料は、予め遊星ミルで均一に微細化した。得られた粉末をアルミナ製の焼成ボードに充填し、アルゴン−水素混合ガス（アルゴン量：３％）中、１４００℃にて３時間焼成した。焼成後、乳鉢で粉砕し、均一混合することで粉末を得、さらにこの粉末を錠剤成形して、蛍光体の試料とした。
【００６７】
該試料について、蛍光強度及び残光強度を測定した。その結果を表１に示す。なお、表１及び２中、「欠損」とはＡＢ2Ｏ4のスピネル構造のＡサイトが定比組成より少ないことを意味し、「定比」とはＡＢ2Ｏ4のスピネル構造のＡサイトが１．００、Ｂサイトが２．００の金属組成を持つことを意味し、「過剰」とはＡＢ2Ｏ4のスピネル構造のＡサイトが定比組成より多い金属組成を含むことを意味する。
【００６８】
（実施例２）
Ｓｒ0.90Ｍｇ0.04Ａｌ2Ｏ4;Ｅｕ0.04Ｄｙ0.02の組成比になるように各原料を秤量した以外は、実施例１と同様にして、試料を調製した。該試料について、蛍光強度及び残光強度を測定した。その結果を表１に示す。
【００６９】
（実施例３）
Ｓｒ0.90Ｍｇ0.05Ａｌ2Ｏ4;Ｅｕ0.04Ｄｙ0.02の組成比になるように各原料を秤量した以外は、実施例１と同様にして、試料を調製した。該試料について、蛍光強度及び残光強度を測定した。その結果を表１に示す。
【００７０】
（実施例４）
Ｓｒ0.90Ｍｇ0.06Ａｌ2Ｏ4;Ｅｕ0.04Ｄｙ0.02の組成比になるように各原料を秤量した以外は、実施例１と同様にして、試料を調製した。該試料について、蛍光強度及び残光強度を測定した。その結果を表１に示す。
【００７１】
（比較例１）
比較例１として、ＳｒＡｌ2Ｏ4;Ｅｕ:Ｄｙの組成を有する蓄光性蛍光体（ネモトルミマテリアル社製、製品名「ＧＬＬ３００ＦＦ」）を実施例１と同様に錠剤成形して、蛍光体の試料とした。その試料について、蛍光強度及び残光強度を測定した。その結果を表１に示す。
【００７２】
（比較例２）
比較例２として、ＳｒＡｌ2Ｏ4;Ｅｕ:Ｄｙの組成を有する蓄光性蛍光体（ネモトルミマテリアル社製、製品名「ＧＬＬ３００Ｍ」）を実施例１と同様に錠剤成形して、蛍光体の試料とした。その試料について、蛍光強度及び残光強度を測定した。その結果を表１に示す。
【００７３】
（実施例５）
焼成温度を１４５０℃とした以外は、実施例１と同様にして、試料を調製した。該試料について、蛍光強度及び残光強度を測定した。その結果を表２に示す。
【００７４】
（実施例６）
焼成温度を１４５０℃とした以外は、実施例２と同様にして、試料を調製した。該試料について、蛍光強度及び残光強度を測定した。その結果を表２に示す。
【００７５】
（実施例７）
焼成温度を１４５０℃とした以外は、実施例３と同様にして、試料を調製した。該試料について、蛍光強度及び残光強度を測定した。その結果を表２に示す。
【００７６】
（実施例８）
焼成温度を１４５０℃とした以外は、実施例４と同様にして、試料を調製した。該試料について、蛍光強度及び残光強度を測定した。その結果を表２に示す。
【００７７】
【表１】
2018109164.tif 000002
【００７８】
【表２】
2018109164.tif 000003
【００７９】
表１及び２に示す結果から明らかなように、本発明の蓄光性蛍光体は、４６０ｎｍの波長域の励起光によって発光し、励起停止後も発光することが分かる。
【００８０】
特に、表１に示す結果から、定比組成を有する実施例２の蓄光性蛍光体の１０分後の残光強度が１１８ｍｃｄ／ｍ2であるのに対して、Ｍｇの含有量が過剰である実施例３及び４の１０分後の残光強度がそれぞれ２７１ｍｃｄ／ｍ2と１３５ｍｃｄ／ｍ2であることから、Ｍｇの含有量が過剰であると残光特性が向上することが分かる。
【００８１】
（実施例９）
酸化アルミニウムとして、γ−アルミナを用いた以外は、実施例６と同様にして、試料を調製した。該試料について、蛍光強度及び残光強度を測定した。その結果を実施例６の結果と共に表３に示す。
【００８２】
【表３】
2018109164.tif 000004
【００８３】
表３に示す結果から、α−アルミナを用いて得られた蓄光性蛍光体の１０分後の残光強度が１２９ｍｃｄ／ｍ2であるのに対して、γ−アルミナを用いて得られた蓄光性蛍光体の１０分後の残光強度が、３５５ｍｃｄ／ｍ2であることから、γ−アルミナを用いて焼成した場合、高い輝度を有しながら、顕著な残光特性を有することが分かる。
【００８４】
（実施例１０）
Ｓｒ0.89Ｍｇ0.04Ａｌ2Ｏ4;Ｅｕ0.04Ｄｙ0.02の組成比になるように各原料を秤量した以外は、実施例９と同様にして、試料を調製した。該試料について、蛍光強度及び残光強度を測定した。その結果を実施例９の結果と共に表４に示す。
【００８５】
（実施例１１）
Ｓｒ0.87Ｍｇ0.04Ａｌ2Ｏ4;Ｅｕ0.04Ｄｙ0.02の組成比になるように各原料を秤量した以外は、実施例９と同様にして、試料を調製した。該試料について、蛍光強度及び残光強度を測定した。その結果を実施例９の結果と共に表４に示す。
【００８６】
【表４】
2018109164.tif 000005
【００８７】
表４に示す結果から、γ-アルミナを用いた場合でも、欠損を有する蓄光性蛍光体が、極めて高輝度の残光特性を有することが分かる。この輝度は、表１の比較例に示す結果との対比から、従来品と比べても極めて顕著な残光特性を有することが分かる。
【００８８】
（実施例１２）
Ｓｒ0.905Ｍｇ0.04Ａｌ2Ｏ4;Ｅｕ0.01Ｄｙ0.03の組成比になるように各原料を秤量した以外は、実施例９と同様にして、試料を調製し、１５００℃、Ｎ2：Ｈ2＝９７：３の雰囲気で５時間焼成した。該試料について、蛍光強度及び残光強度を測定した。その結果を表５に示す。
【００８９】
【表５】
2018109164.tif 000006
【００９０】
（実施例１３）
Ｓｒ0.90Ｍｇ0.05Ｚｎ0.05Ａｌ2Ｏ4;Ｅｕ0.035Ｄｙ0.025の組成比になるように各原料を秤量した以外は、実施例１２と同様にして試料を調製し、１５００℃、Ｎ2：Ｈ2＝９７：３の雰囲気で５時間焼成した。該試料について、蛍光強度及び残光強度を測定した。その結果を表６に示す。
【００９１】
（実施例１４）
Ｓｒ0.90Ｍｇ0.05Ａｌ2Ｏ4;Ｅｕ0.035Ｄｙ0.025の組成比になるように各原料を秤量した以外は、実施例１３と同様にして試料を調製した。該試料について、蛍光強度及び残光強度を測定した。その結果を実施例１３の結果と共に表６に示す。
【００９２】
【表６】
2018109164.tif 000007
【００９３】
表６に示す結果から、Ｚｎ（亜鉛）をドーピングすることにより、高い残光強度（輝度）を有する蓄光性蛍光体が得られることが分かる。
【００９４】
（実施例１５）
Ｓｒ0.91Ｍｇ0.03Ａｌ2Ｏ4;Ｅｕ0.04Ｄｙ0.02の組成比になるように各原料を秤量した以外は、実施例１４と同様にして試料を調製した。該試料について、蛍光強度及び残光強度を測定した。その結果を表７に示す。
【００９５】
（実施例１６）
Ｓｒ0.88Ｍｇ0.06Ａｌ2Ｏ4;Ｅｕ0.04Ｄｙ0.02の組成比になるように各原料を秤量した以外は、実施例１４と同様にして試料を調製した。該試料について、蛍光強度及び残光強度を測定した。その結果を表７に示す。
【００９６】
（実施例１７）
Ｓｒ0.85Ｍｇ0.09Ａｌ2Ｏ4;Ｅｕ0.04Ｄｙ0.02の組成比になるように各原料を秤量した以外は、実施例１４と同様にして試料を調製した。該試料について、蛍光強度及び残光強度を測定した。その結果を表７に示す。
【００９７】
（比較例３）
Ｓｒ0.94Ａｌ2Ｏ4;Ｅｕ0.04Ｄｙ0.02の組成比になるように各原料を秤量した以外は、実施例１４と同様にして試料を調製した。該試料について、蛍光強度及び残光強度を測定した。その結果を表７に示す。
【００９８】
【表７】
2018109164.tif 000008
【００９９】
表７に示す結果において、実施例１５〜１７の蛍光強度及び残光強度が、比較例３より優れていることから、Ｍｇをドーピングすることにより、４６０ｎｍの波長域の励起光に対して、優れた蛍光強度及び残光強度が得られることが分かる。また、実施例１７の残光強度は、比較例２の残光強度に対して劣るが、蛍光強度は、比較例２の蛍光強度に比して高いだけでなく、実施例１５及び１６に比しても高い。これらのことから、Ｍｇの組成比であるｂは、０．０１≦ｂ＜０．１であるときに、優れた蛍光強度及び残光強度が得られることが分かる。
【０１００】
（比較例４）
Ｓｒ0.94Ｍｇ0.02Ａｌ2Ｏ4;Ｙ0.04の組成比になるように各原料を秤量し、焼成温度を１３００℃として焼成した以外は、実施例１と同様にして試料を調製した。該試料について、蛍光強度及び残光強度を測定した。その結果を表８に示す。なお、Ｙは、イットリウムを示す。
【０１０１】
（比較例５）
Ｓｒ0.94Ｍｇ0.02Ａｌ2Ｏ4;Ｌａ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１０２】
（比較例６）
Ｓｒ0.94Ｍｇ0.02Ａｌ2Ｏ4;Ｃｅ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１０３】
（比較例７）
Ｓｒ0.94Ｍｇ0.02Ａｌ2Ｏ4;Ｐｒ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１０４】
（比較例８）
Ｓｒ0.94Ｍｇ0.02Ａｌ2Ｏ4;Ｎｄ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１０５】
（比較例９）
Ｓｒ0.94Ｍｇ0.02Ａｌ2Ｏ4;Ｓｍ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１０６】
（比較例１０）
Ｓｒ0.94Ｍｇ0.02Ａｌ2Ｏ4;Ｅｕ0.04の組成比になるように各原料を秤量し、焼成温度を１３００℃として焼成した以外は、実施例１と同様にして試料を調製した。該試料について、蛍光強度及び残光強度を測定した。その結果を表８に示す。なお、Ｅｕは、ユーロピウムを示す。
【０１０７】
（比較例１１）
Ｓｒ0.94Ｍｇ0.02Ａｌ2Ｏ4;Ｇｄ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１０８】
（比較例１２）
Ｓｒ0.94Ｍｇ0.02Ａｌ2Ｏ4;Ｔｂ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１０９】
（比較例１３）
Ｓｒ0.94Ｍｇ0.02Ａｌ2Ｏ4;Ｄｙ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１１０】
（比較例１４）
Ｓｒ0.94Ｍｇ0.02Ａｌ2Ｏ4;Ｈｏ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１１１】
（比較例１５）
Ｓｒ0.94Ｍｇ0.02Ａｌ2Ｏ4;Ｅｒ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１１２】
（比較例１６）
Ｓｒ0.94Ｍｇ0.02Ａｌ2Ｏ4;Ｔｍ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１１３】
（比較例１７）
Ｓｒ0.94Ｍｇ0.02Ａｌ2Ｏ4;Ｙｂ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１１４】
（比較例１８）
Ｓｒ0.94Ｍｇ0.02Ａｌ2Ｏ4;Ｌｕ0.04の組成比になるように各原料を秤量し、焼成温度を１３００℃として焼成した以外は、実施例１と同様にして試料を調製した。該試料について、蛍光強度及び残光強度を測定した。その結果を表８に示す。
【０１１５】
【表８】
2018109164.tif 000009
【０１１６】
表８に示す結果から、希土類のみをドーピングしても、本発明の蓄光性蛍光体が有する優れた蛍光強度及び残光強度は得られないことが分かる。
【０１１７】
（実施例１８）
酸化アルミニウムとしてγ−アルミナを用いて、Ｓｒ0.89Ｍｇ0.03Ｚｎ0.03Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表９に示す。
【０１１８】
（実施例１９）
酸化アルミニウムとしてγ−アルミナを用いて、Ｓｒ0.88Ｍｇ0.03Ｚｎ0.03Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表９に示す。
【０１１９】
【表９】
2018109164.tif 000010
【０１２０】
表９に示す結果から、Ｚｎをドーピングすることにより、高い残光強度を有する蓄光性蛍光体が得られることが分かる。
【０１２１】
（実施例２０）
酸化アルミニウムとしてγ−アルミナを用いて、Ｓｒ0.89Ｍｇ0.04Ｚｎ0.01Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表１０に示す。
【０１２２】
（実施例２１）
酸化アルミニウムとしてγ−アルミナを用いて、Ｓｒ0.88Ｍｇ0.04Ｚｎ0.02Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表１０に示す。
【０１２３】
（実施例２２）
酸化アルミニウムとしてγ−アルミナを用いて、Ｓｒ0.87Ｍｇ0.04Ｚｎ0.03Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表１０に示す。
【０１２４】
（実施例２３）
酸化アルミニウムとしてγ−アルミナを用いて、Ｓｒ0.86Ｍｇ0.04Ｚｎ0.04Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表１０に示す。
【０１２５】
（実施例２４）
酸化アルミニウムとしてγ−アルミナを用いて、Ｓｒ0.845Ｍｇ0.03Ｚｎ0.06Ａｌ2Ｏ4;Ｅｕ0.15Ｄｙ0.03の組成比になるように各原料を秤量した以外は、実施例１と同様にして試料を調製した。該試料について、蛍光強度及び残光強度を測定した。その結果を表１０に示す。
【０１２６】
（実施例２５）
酸化アルミニウムとしてγ−アルミナを用いて、Ｓｒ0.855Ｍｇ0.03Ｚｎ0.07Ａｌ2Ｏ4;Ｅｕ0.15Ｄｙ0.03の組成比になるように各原料を秤量した以外は、実施例１と同様にして試料を調製した。該試料について、蛍光強度及び残光強度を測定した。その結果を表１０に示す。
【０１２７】
【表１０】
2018109164.tif 000011
【０１２８】
表１０に示す結果から、Ｚｎをドーピングすることにより、高い残光強度を有する蓄光性蛍光体が得られることが分かる。
【０１２９】
（実施例２６）
酸化アルミニウムとしてγ−アルミナを用いて、Ｓｒ0.88Ｍｇ0.03Ｚｎ0.03Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表１１に示す。
【０１３０】
（実施例２７）
酸化アルミニウムとしてγ−アルミナを用いて、Ｓｒ0.87Ｍｇ0.04Ｚｎ0.03Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表１１に示す。
【０１３１】
（実施例２８）
酸化アルミニウムとしてγ−アルミナを用いて、Ｓｒ0.86Ｍｇ0.05Ｚｎ0.03Ａｌ2Ｏ4;Ｅｕ0.02Ｄｙ0.03の組成比になるように各原料を秤量した以外は、実施例１と同様にして試料を調製した。該試料について、蛍光強度及び残光強度を測定した。その結果を表１１に示す。
【０１３２】
【表１１】
2018109164.tif 000012
【０１３３】
比較例２、実施例１０及び２６〜２８の試料について、下記の数式（３）により残光輝度の減衰率を求めた。その結果を表１２に示す。
残光輝度の減衰率（％）＝残光輝度（１０分後）／残光輝度（５分後）×１００・・・（３）
【０１３４】
【表１２】
2018109164.tif 000013
【０１３５】
表１１及び１２に示す結果から、Ｚｎ及びＭｇをドーピングすることにより、高い残光強度と同時に長残光を有する蓄光性蛍光体が得られることが分かる。